圧着ステントを有するまたは有さないカテーテルバルーンであって、前記カテーテルバルーンの表面は、少なくとも1つの抗再狭窄成分と少なくとも1つの輸送促進分子分散剤で少なくとも部分的にコーティングされ、前記少なくとも1つの輸送促進分子分散剤は、少なくとも1つの一般式I式中、X1は、以下の残基の1つを表し、-L1-R18、-CR3R4-L1-R18、-L1-CR3R4-R18、-CR3R4-L1-CR5R6-R18、-L1-Y-R18、-Y-L1-R18、-Y-CR3R4-L1-R18、-CR3R4-Y-L1-R18、-CR3R4-L1-Y-R18、-Y-L1-CR3R4-R18、-L1-Y-CR3R4-R18、-L1-CR3R4-Y-R18、-Y-CR3R4-L1-CR5R6-R18、-CR3R4-Y-L1-CR5R6-R18、-CR3R4-L1-Y-CR5R6-R18、-CR3R4-L1-CR5R6-Y-R18、X2は、以下の残基の1つを表し、-R7、-CH2-p-R7、-O-CH2-p-R7、X3は、以下の残基の1つを表し、-M1-R26、-M1-M2-R26、-M1-M2r-M3-R26、-M1-M2r-M3-M4s-R26、X4は、以下の残基の1つを表し、-L2-R19、-CR10R11-L2-R19、-L2-CR10R11-R19、-CR10R11-CR12R13-L2-R19、-CR10R11-L2-CR12R13-R19、-L2-CR10R11-CR12R13-R19、L1は、以下の基の1つを表し、L2は、以下の基の1つを表し、-O-CO-、-NH-CO-、-CO-、-O-、-NH-、-CO-O-、-CO-NH-、-NH-CO-O-、-O-CO-NH-、-O-CO-O-、-NH-CO-NH-、M1は、以下の基の1つを表し、M2は、以下の基の1つを表し、-CH2-、-CH2-CH2-、-CH2-CH2-CH2-、-CH2-CH2-CH2-CH2-、-O-、-O-CH2-、-O-CH2-CH2-、-O-CH2-CH2-CH2-、-O-CH2-CH2-CH2-CH2-、-O-CO-、-O-CO-CH2-、-O-CO-CH2-CH2-、-O-CO-CH2-CH2-CH2-、-O-CO-CH2-CH2-CH2-CH2-、-CO-、-CO-CH2-、-CO-CH2-CH2-、-CO-CH2-CH2-CH2-、-CO-CH2-CH2-CH2-CH2-、M3は、以下の基の1つを表し、結合基、-NH-、-NH-CO-、-NH-CO-NH-、-NH-CS-、-NH-CS-NH-、-NH-CNH-NH-、M4は、以下の基の1つを表し、-CH2-O-CH2-t、-O-CH2-CH2-t、-CH2-CH2-O-t、Yは、-CH2-m、-CH2-O-m、-O-CH2-m、-CH2-CH2-O-mまたは-CH2-CH2-CH2-O-mを表し、R1~R13は、相互に独立して以下の残基を表し、-R14~-R30、-OH、-OCH3、-OC2H5、-OC3H7、-O-cyclo-C3H5、-OCHCH32、-OCCH33、-OC4H9、-OPh、-OCH2-Ph、-OCPh3、-SH、-SCH3、-SC2H5、-SC3H7、-S-cyclo-C3H5、-SCHCH32、-SCCH33、-NO2、-F、-Cl、-Br、-I、-POOH2、-POOCH32、-POOC2H52、-POOCHCH322、-COH[POOH2]2、-SiCH32CCH33、-SiC2H53、-SiCH33、-N3、-CN、-OCN、-NCO、-SCN、-NCS、-CHO、-COCH3、-COC2H5、-COC3H7、-CO-cyclo-C3H5、-COCHCH32、-COCCH33、-COOH、-COCN、-COOCH3、-COOC2H5、-COOC3H7、-COO-cyclo-C3H5、-COOCHCH32、-COOCCH33、-O-CO-R14、-CONH2、-CONHCH3、-CONHC2H5、-CONHC3H7、-CONH-cyclo-C3H5、-CONH[CHCH32]、-CONH[CCH33]、-CONCH32、-CONC2H52、-CONC3H72、-CONcyclo-C3H52、-CON[CHCH32]2、-CON[CCH33]2、-NHCOCH3、-NHCOC2H5、-NHCOC3H7、-NHCO-cyclo-C3H5、-NHCO-CHCH32、-NHCO-CCH33、-NHCO-OCH3、-NHCO-OC2H5、-NHCO-OC3H7、-NHCO-O-cyclo-C3H5、-NHCO-OCHCH32、-NHCO-OCCH33、-NH2、-NHCH3、-NHC2H5、-NHC3H7、-NH-cyclo-C3H5、-NHCHCH32、-NHCCH33、-NCH32、-NC2H52、-NC3H72、-Ncyclo-C3H52、-N[CHCH32]2、-N[CCH33]2、-SOCH3、-SOC2H5、-SOC3H7、-SO-cyclo-C3H5、-SOCHCH32、-SOCCH33、-SO2CH3、-SO2C2H5、-SO2C3H7、-SO2-cyclo-C3H5、-SO2CHCH32、-SO2CCH33、-SO3H、-SO3CH3、-SO3C2H5、-SO3C3H7、-SO3-cyclo-C3H5、-SO3CHCH32、-SO3CCH33、-SO2NH2、-OCF3、-OC2F5、-O-COOCH3、-O-COOC2H5、-O-COOC3H7、-O-COO-cyclo-C3H5、-O-COOCHCH32、-O-COOCCH33、-NH-CO-NH2、-NH-CO-NHCH3、-NH-CO-NHC2H5、-NH-CO-NHC3H7、-NH-CO-NH-cyclo-C3H5、-NH-CO-NH[CHCH32]、-NH-CO-NH[CCH33]、-NH-CO-NCH32、-NH-CO-NC2H52、-NH-CO-NC3H72、-NH-CO-Ncyclo-C3H52、-NH-CO-N[CHCH32]2、-NH-CO-N[CCH33]2、-NH-CS-NH2、-NH-CS-NHCH3、-NH-CS-NHC2H5、-NH-CS-NHC3H7、-NH-CS-NH-cyclo-C3H5、-NH-CS-NH[CHCH32]、-NH-CS-NH[CCH33]、-NH-CS-NCH32、-NH-CS-NC2H52、-NH-CS-NC3H72、-NH-CS-Ncyclo-C3H52、-NH-CS-N[CHCH32]2、-NH-CS-N[CCH33]2、-NH-C=NH-NH2、-NH-C=NH-NHCH3、-NH-C=NH-NHC2H5、-NH-C=NH-NHC3H7、-NH-C=NH-NH-cyclo-C3H5、-NH-C=NH-NH[CHCH32]、-NH-C=NH-NH[CCH33]、-NH-C=NH-NCH32、-NH-C=NH-NC2H52、-NH-C=NH-NC3H72、-NH-C=NH-Ncyclo-C3H52、-NH-C=NH-N[CHCH32]2、-NH-C=NH-N[CCH33]2、-O-CO-NH2、-O-CO-NHCH3、-O-CO-NHC2H5、-O-CO-NHC3H7、-O-CO-NH-cyclo-C3H5、-O-CO-NH[CHCH32]、-O-CO-NH[CCH33]、-O-CO-NCH32、-O-CO-NC2H52、-O-CO-NC3H72、-O-CO-Ncyclo-C3H52、-O-CO-N[CHCH32]2、-O-CO-N[CCH33]2、-O-CO-OCH3、-O-CO-OC2H5、-O-CO-OC3H7、-O-CO-O-cyclo-C3H5、-O-CO-OCHCH32、-O-CO-OCCH33、R14~R30は、相互に独立して以下の残基を表し、-CH2F、-CHF2、-CF3、-CH2Cl、-CH2Br、-CH2I、-CH2-CH2F、-CH2-CHF2、-CH2-CF3、-CH2-CH2Cl、-CH2-CH2Br、-CH2-CH2I、cyclo-C3H5、cyclo-C4H7、cyclo-C5H9、cyclo-C6H11、cyclo-C7H13、cyclo-C8H15、-Ph、-CH2-Ph、-CPh3、-H、-CH3、-C2H5、-C3H7、-CHCH32、-C4H9、-CH2-CHCH32、-CHCH3-C2H5、-CCH33、-C5H11、-CHCH3-C3H7、-CH2-CHCH3-C2H5、-CHCH3-CHCH32、-CCH32-C2H5、-CH2-CCH33、-CHC2H52、-C2H4-CHCH32、-C6H13、-C7H15、-C8H17、-C3H6-CHCH32、-C2H4-CHCH3-C2H5、-CHCH3-C4H9、-CH2-CHCH3-C3H7、-CHCH3-CH2-CHCH32、-CHCH3-CHCH3-C2H5、-CH2-CHCH3-CHCH32、-CH2-CCH32-C2H5、-CCH32-C3H7、-CCH32-CHCH32、-C2H4-CCH33、-CHCH3-CCH33、-CH=CH2、-CH2-CH=CH2、-CCH3=CH2、-CH=CH-CH3、-C2H4-CH=CH2、-CH2-CH=CH-CH3、-CH=CH-C2H5、-CH2-CCH3=CH2、-CHCH3-CH=CH、-CH=CCH32、-CCH3=CH-CH3、-CH=CH-CH=CH2、-C3H6-CH=CH2、-C2H4-CH=CH-CH3、-CH2-CH=CH-C2H5、-CH=CH-C3H7、-CH2-CH=CH-CH=CH2、-CH=CH-CH=CH-CH3、-CH=CH-CH2-CH=CH2、-CCH3=CH-CH=CH2、-CH=CCH3-CH=CH2、-CH=CH-CCH3=CH2、-C2H4-CCH3=CH2、-CH2-CHCH3-CH=CH2、-CHCH3-CH2-CH=CH2、-CH2-CH=CCH32、-CH2-CCH3=CH-CH3、-CHCH3-CH=CH-CH3、-CH=CH-CHCH32、-CH=CCH3-C2H5、-CCH3=CH-C2H5、-CCH3=CCH32、-CCH32-CH=CH2、-CHCH3-CCH3=CH2、-CCH3=CH-CH=CH2、-CH=CCH3-CH=CH2、-CH=CH-CCH3=CH2、-C4H8-CH=CH2、-C3H6-CH=CH-CH3、-C2H4-CH=CH-C2H5、-CH2-CH=CH-C3H7、-CH=CH-C4H9、-C3H6-CCH3=CH2、-C2H4-CHCH3-CH=CH2、-CH2-CHCH3-CH2-CH=CH2、-CHCH3-C2H4-CH=CH2、-C2H4-CH=CCH32、-C2H4-CCH3=CH-CH3、-CH2-CHCH3-CH=CH-CH3、-CHCH3-CH2-CH=CH-CH3、-CH2-CH=CH-CHCH32、-CH2-CH=CCH3-C2H5、-CH2-CCH3=CH-C2H5、-CHCH3-CH=CH-C2H5、-CH=CH-CH2-CHCH32、-CH=CH-CHCH3-C2H5、-CH=CCH3-C3H7、-CCH3=CH-C3H7、-CH2-CHCH3-CCH3=CH2、-CHCH3-CH2-CCH3=CH2、-CHCH3-CHCH3-CH=CH2、-CH2-CCH32-CH=CH2、-CCH32-CH2-CH=CH2、-CH2-CCH3=CCH32、-CHCH3-CH=CCH32、-CCH32-CH=CH-CH3、-CHCH3-CCH3=CH-CH3、-CH=CCH3-CHCH32、-CCH3=CH-CHCH32、-CCH3=CCH3-C2H5、-CH=CH-CCH33、-CCH32-CCH3=CH2、-CHC2H5-CCH3=CH2、-CCH3C2H5-CH=CH2、-CHCH3-CC2H5=CH2、-CH2-CC3H7=CH2、-CH2-CC2H5=CH-CH3、-CHC2H5-CH=CH-CH3、-CC4H9=CH2、-CC3H7=CH-CH3、-CC2H5=CH-C2H5、-CC2H5=CCH32、-C[CCH33]=CH2、-C[CHCH3C2H5]=CH2、-C[CH2-CHCH32]=CH2、-C2H4-CH=CH-CH=CH2、-CH2-CH=CH-CH2-CH=CH2、-CH=CH-C2H4-CH=CH2、-CH2-CH=CH-CH=CH-CH3、-CH=CH-CH2-CH=CH-CH3、-CH=CH-CH=CH-C2H5、-CH2-CH=CH-CCH3=CH2、-CH2-CH=CCH3-CH=CH2、-CH2-CCH3=CH-CH=CH2、-CHCH3-CH=CH-CH=CH2、-CH=CH-CH2-CCH3=CH2、-CH=CH-CHCH3-CH=CH2、-CH=CCH3-CH2-CH=CH2、-CCH3=CH-CH2-CH=CH2、-CH=CH-CH=CCH32、-CH=CH-CCH3=CH-CH3、-CH=CCH3-CH=CH-CH3、-CCH3=CH-CH=CH-CH3、-CH=CCH3-CCH3=CH2、-CCH3=CH-CCH3=CH2、-CCH3=CCH3-CH=CH2、-CH=CH-CH=CH-CH=CH2、-C≡CH、-C≡C-CH3、-CH2-C≡CH、-C2H4-C≡CH、-CH2-C≡C-CH3、-C≡C-C2H5、-C3H6-C≡CH、-C2H4-C≡C-CH3、-CH2-C≡C-C2H5、-C≡C-C3H7、-CHCH3-C≡CH、-CH2-CHCH3-C≡CH、-CHCH3-CH2-C≡CH、-CHCH3-C≡C-CH3、-C4H8-C≡CH、-C3H6-C≡C-CH3、-C2H4-C≡C-C2H5、-CH2-C≡C-C3H7、-C≡C-C4H9、-C2H4-CHCH3-C≡CH、-CH2-CHCH3-CH2-C≡CH、-CHCH3-C2H4-C≡CH、-CH2-CHCH3-C≡C-CH3、-CHCH3-CH2-C≡C-CH3、-CHCH3-C≡C-C2H5、-CH2-C≡C-CHCH32、-C≡C-CHCH3-C2H5、-C≡C-CH2-CHCH32、-C≡C-CCH33、-CHC2H5-C≡C-CH3、-CCH32-C≡C-CH3、-CHC2H5-CH2-C≡CH、-CH2-CHC2H5-C≡CH、-CCH32-CH2-C≡CH、-CH2-CCH32-C≡CH、-CHCH3-CHCH3-C≡CH、-CHC3H7-C≡CH、-CCH3C2H5-C≡CH、-C≡C-C≡CH、-CH2-C≡C-C≡CH、-C≡C-C≡C-CH3、-CHC≡CH2、-C2H4-C≡C-C≡CH、-CH2-C≡C-CH2-C≡CH、-C≡C-C2H4-C≡CH、-CH2-C≡C-C≡C-CH3、-C≡C-CH2-C≡C-CH3、-C≡C-C≡C-C2H5、-C≡C-CHCH3-C≡CH、-CHCH3-C≡C-C≡CH、-CHC≡CH-CH2-C≡CH、-CC≡CH2-CH3、-CH2-CHC≡CH2、-CHC≡CH-C≡C-CH3、ここで、mは、1~10の整数であり、nは、0~5の整数であり、pは、0~3の整数であり、qは、0~4の整数であり、rは、0または1を表し、sは、0または1を表し、tは、1~10の整数であるの化合物であることを特徴とする、カテーテルバルーン。前記少なくとも1つの抗再狭窄成分は、前記少なくとも1つの輸送促進分子分散剤中に埋め込まれるかまたは貯蔵されていることを特徴とする、請求項1に記載のカテーテルバルーン。前記抗再狭窄成分と前記少なくとも1つの輸送促進分子分散剤の量の比率が、抗再狭窄成分:輸送促進分子分散剤=90重量:10重量~抗再狭窄成分:輸送促進分子分散剤=10重量:90重量であることを特徴とする、請求項1または2に記載のカテーテルバルーン。前記少なくとも1つの抗再狭窄成分は、パクリタキセル、ドセタキセル、シロリムス、バイオリムスA9、ゾタロリムス、エベロリムス、ミオリムス、ノボリムス、ピメクロリムス、タクロリムス、リダホロリムス、およびテムシロリムスを含むかまたはこれらからなる群から選択されることを特徴とする、請求項1乃至3のいずれか一項に記載のカテーテルバルーン。前記少なくとも1つの抗再狭窄成分はパクリタキセルであることを特徴とする、請求項4に記載のカテーテルバルーン。前記少なくとも1つの抗再狭窄成分はシロリムスであることを特徴とする、請求項4に記載のカテーテルバルーン。前記一般式Iの化合物の沸点は、大気圧において少なくとも500°Cであることを特徴とする、請求項1乃至6のいずれか一項に記載のカテーテルバルーン。前記一般式Iの化合物は、7~9個の酸素原子を含有していることを特徴とする、請求項1乃至7のいずれか一項に記載のカテーテルバルーン。前記一般式Iの化合物のモル質量分子量は、少なくとも500g/molであることを特徴とする、請求項1乃至8のいずれか一項に記載のカテーテルバルーン。前記一般式Iの化合物の融点は、-60°C超であることを特徴とする、請求項1乃至9のいずれか一項に記載のカテーテルバルーン。前記一般式Iの化合物の密度は、0.95g/cm3~1.05g/cm3であることを特徴とする、請求項1乃至10のいずれか一項に記載のカテーテルバルーン。前記一般式Iの化合物の引火点は、100°C超であることを特徴とする、請求項1乃至11のいずれか一項に記載のカテーテルバルーン。前記一般式Iの化合物の屈折率n20/Dは、1.440~1.460であることを特徴とする、請求項1乃至12のいずれか一項に記載のカテーテルバルーン。aバルーンカテーテルのバルーンを提供する工程と、b溶剤又は溶剤混合物中に前記少なくとも1つの抗再狭窄成分と前記少なくとも1つの輸送促進分子分散剤とを含むコーティング溶液を供給する工程と、c前記コーティング溶液を用いて、ディッピング法、スプレッド法、スプレー法、ブラシ法、またはピペット法で前記バルーンをコーティングする工程と、d前記塗布されたコーティングを乾燥させる工程と、を含む、請求項1乃至13のいずれか一項に記載のカテーテルバルーンの作成方法。[実施例]実施例1:パクリタキセルと化合物1を用いたカテーテルバルーンのコーティング未膨張のカテーテルバルーンを水平棒上に回転可能に取り付ける。エタノール中90重量のパクリタキセルと10重量の化合物1の溶液を、スプレー装置により、カテーテルバルーン表面上に塗布する。その後、室温にて一晩、低速回転20rpmでカテーテルバルーンを乾燥させる。実施例2:パクリタキセルと化合物2を用いたカテーテルバルーンのコーティングカテーテルバルーンを水平棒上に回転可能に取り付け、メタノール中85重量のパクリタキセルと15重量の化合物2の溶液を用いて、ピペット法でコーティングする。その後、室温にて数時間、低速回転でカテーテルバルーンを乾燥させる。実施例3:パクリタキセルと化合物3を用いたカテーテルバルーンのコーティングアセトン中80重量のパクリタキセルと20重量の化合物3の溶液中にカテーテルバルーンを浸漬し、その後、室温にてその長手方向軸周りの低速回転で乾燥させる。浸漬手順をさらに2回繰り返す。実施例4:パクリタキセルと化合物4を用いたカテーテルバルーンのコーティングカテーテルバルーンを水平棒上に回転可能に取り付け、エタノール中90重量のパクリタキセルと10重量の化合物4の溶液を用いて、ピペット法でコーティングする。その後、室温にて低速回転でカテーテルバルーンを乾燥させる。実施例5:パクリタキセルと化合物5を用いたカテーテルバルーンのコーティングカテーテルバルーンを水平棒上に回転可能に取り付け、エタノール中83重量のパクリタキセルと17重量の化合物5の溶液を用いて、ピペット法でコーティングする。その後、室温にて低速回転でカテーテルバルーンを乾燥させる。実施例6:パクリタキセルと化合物6を用いたカテーテルバルーンのコーティングカテーテルバルーンを水平棒上に回転可能に取り付け、アセトン中95重量のパクリタキセルと5重量の化合物6の溶液を用いて、スプレー法でコーティングする。その後、室温にて低速回転でカテーテルバルーンを乾燥させる。実施例7:パクリタキセルと化合物7を用いたカテーテルバルーンのコーティング圧縮された状態の折り畳みバルーンを水平棒上に回転可能に取り付け、エタノール中90重量のパクリタキセルと10重量の化合物7の溶液を用いて、バルーンの折り畳み部をピペット法でコーティングする。その後、真空下、室温にて、低速回転でバルーンを乾燥させる。実施例8:パクリタキセルと化合物8を用いたカテーテルバルーンのコーティングカテーテルバルーンを水平棒上に回転可能に取り付け、アセトン中90重量のパクリタキセルと10重量の輸送促進分子分散剤化合物8の溶液を用いて、スプレー法でコーティングする。その後、室温にて低速回転でカテーテルバルーンを乾燥させる。実施例9:パクリタキセルと化合物9を用いたカテーテルバルーンのコーティングカテーテルバルーンを水平棒上に回転可能に取り付け、アセトン中86重量のパクリタキセルと14重量の化合物9の溶液を用いて、スプレー法で完全にコーティングする。その後、真空下、室温にて、低速回転でカテーテルバルーンを乾燥させる。実施例10:パクリタキセルと化合物10を用いたカテーテルバルーンのコーティングカテーテルバルーンを水平棒上に回転可能に取り付け、アセトン中60重量のパクリタキセルと40重量の化合物10の溶液を用いて、ドラッグdrag法で完全にコーティングする。その後、室温にて低速回転でカテーテルバルーンを乾燥させる。実施例11:パクリタキセルと化合物11を用いたカテーテルバルーンのコーティングDMSO中40重量のパクリタキセルと60重量の化合物11の溶液中にカテーテルバルーンを浸漬させる。その後、真空下、室温にて、低速回転でカテーテルバルーンを乾燥させる。実施例12:パクリタキセルと化合物12を用いたカテーテルバルーンのコーティングカテーテルバルーンを水平棒上に回転可能に取り付け、アセトン中80重量のパクリタキセルと20重量の化合物12の溶液を用いて、ドラッグdrag法で完全にコーティングする。その後、室温にて低速回転でカテーテルバルーンを乾燥させる。実施例13:パクリタキセルと化合物13を用いたカテーテルバルーンのコーティングカテーテルバルーンを水平棒上に回転可能に取り付け、アセトン中90重量のパクリタキセルと10重量の化合物13の溶液を用いて、スプレー法で完全にコーティングする。その後、室温にて低速回転でカテーテルバルーンを乾燥させる。実施例14:パクリタキセルと化合物14を用いたカテーテルバルーンのコーティングカテーテルバルーンを水平棒上に回転可能に取り付け、アセトン中91重量のパクリタキセルと9重量の化合物14の溶液を用いて、ピペット法で完全にコーティングする。その後、室温にて低速回転でカテーテルバルーンを乾燥させる。実施例15:パクリタキセルと化合物15を用いたカテーテルバルーンのコーティングカテーテルバルーンを水平棒上に回転可能に取り付け、アセトン中89重量のパクリタキセルと11重量の化合物15の溶液を用いて、スプレッド法で完全にコーティングする。その後、室温にて低速回転でカテーテルバルーンを乾燥させる。実施例16:パクリタキセルと化合物16を用いたカテーテルバルーンのコーティングカテーテルバルーンを水平棒上に回転可能に取り付け、アセトン中90重量のパクリタキセルと10重量の化合物16の溶液を用いて、スプレー法で完全にコーティングする。その後、室温にて低速回転でカテーテルバルーンを乾燥させる。実施例17:パクリタキセルと化合物17を用いたカテーテルバルーンのコーティングカテーテルバルーンを水平棒上に回転可能に取り付け、アセトン中90重量のパクリタキセルと10重量の化合物17の溶液を用いて、スプレッド法で完全にコーティングする。コーティング手順をさらに2回繰り返す。その後、室温にて低速回転でカテーテルバルーンを乾燥させる。実施例18:パクリタキセルと化合物18を用いたカテーテルバルーンのコーティングカテーテルバルーンを水平棒上に回転可能に取り付け、アセトン中90重量のパクリタキセルと10重量の化合物18の溶液を用いて、スプレー法で完全にコーティングする。その後、室温にて低速回転でカテーテルバルーンを乾燥させる。実施例19:パクリタキセルと化合物19を用いたカテーテルバルーンのコーティングカテーテルバルーンを水平棒上に回転可能に取り付け、アセトン中90重量のパクリタキセルと10重量の化合物19の溶液を用いて、ブラシ法で完全にコーティングする。その後、室温にて低速回転でカテーテルバルーンを乾燥させる。実施例20:ラパマイシンと化合物1を用いたカテーテルバルーンのコーティングカテーテルバルーンを水平棒上に回転可能に取り付け、エチルアセテート中90重量のラパマイシンと10重量の化合物1の溶液を用いて、スプレー法で完全にコーティングする。その後、室温にて低速回転でカテーテルバルーンを乾燥させる。実施例21:ラパマイシンと化合物2および3の混合物を用いたカテーテルバルーンのコーティングエチルアセテート中90重量のラパマイシンと、5重量の化合物2の輸送促進分子分散剤と、5重量の化合物3の溶液中で、カテーテルバルーンを完全にコーティングする。その後、室温にて低速回転でカテーテルバルーンを乾燥させる。実施例22:パクリタキセルとラパマイシンと化合物4の混合物を用いたカテーテルバルーンのコーティングエチルアセテート中、45重量のパクリタキセルと、45重量のラパマイシン、及び10重量の化合物4の溶液を用いて、カテーテルバルーンを完全にコーティングする。その後、真空下、室温にて、低速回転でカテーテルバルーンを乾燥させる。実施例23:パクリタキセルと化合物5を用いた、圧着ステントを有するカテーテルバルーンのコーティングカテーテルバルーンを水平棒上に回転可能に取り付け、エタノール中90重量のパクリタキセルと10重量の化合物5の溶液を用いて、スプレー法でコーティングする。その後、室温にて低速回転でカテーテルバルーンを乾燥させる。次に、このコーティングされたカテーテルバルーン上にポリラクチド製ステントを圧着し、エタノール中90重量のパクリタキセルと10重量の化合物5の溶液を用いて同様にコーティングする。実施例24:ブタの狭窄血管内でのカテーテルバルーンの使用90重量のパクリタキセルと10重量の化合物1~19のコーティングを有するカテーテルバルーンの有効性を、冠状動脈が過度に伸ばされたブタを使用した動物実験で試験した。ブタ1匹当たり最大3つの冠状動脈左回旋動脈、左下行前動脈、右冠状動脈を拡張した。一研究グループ当たり10の冠状動脈を処置し、全脈管の結果を平均した。これらの結果を表2にまとめている。後期管腔損失という用語は、拡張後の血管部分の直径と、28日後に記録された追跡血管造影図の直径の差を意味する。加えて、組織病理学試験での適用の成果を分析した。化合物1~19でコーティングしたカテーテルバルーンを用いた実験の再狭窄データは、28日後に、本発明のコーティングを有さないカテーテルバルーンのデータより、かなり低い数値を示した。本発明のコーティングは、脈管壁のパクリタキセル吸収量を明らかに高め、対照と比較して再狭窄率を顕著に低減した。実施例25:薬剤と輸送促進分子分散剤の原液の調製薬剤と輸送促進分子分散剤を、アセトン中で90重量:10重量の割合で溶解させ、この溶液を撹拌しながら混合する。